ЭЛЕКТРОДНЫЙ МАТЕРИАЛ И ЕГО ПРИМЕНЕНИЕ

1. Электродный материал, получаемый способом, включающим стадии:
(a) получение раствора предшественника или суспензии первого компонента, где указанный раствор или суспензия содержит растворитель,
(b) получение частиц первого компонента и заключение указанных частиц в пористую структуру второго компонента смешиванием и последующим нагреванием, сушкой или центрифугированием раствора или суспензии, или порошка второго компонента с раствором предшественника или суспензией указанного первого компонента, где указанный второй компонент имеет пористую структуру со средним диаметром пор от 2 до 1000 нм.
2. Электродный материал по п.1, где второй компонент на стадии (b) получают в виде суспензии, которую получают смешиванием порошка указанного второго компонента, имеющего пористую структуру со средним диаметром пор от 2 до 100 нм, с растворителем.
3. Электродный материал по п.2, где агломераты второго компонента получают изменением рН объединенного раствора или суспензии со стадии (b).
4. Электродный материал по п.2, где указанная суспензия второго компонента содержит агломераты указанного второго компонента, которые получают изменением рН указанного раствора или суспензии.
5. Электродный материал по п.1, где первый и второй компонент выбирают из группы, включающей: анодные материалы, катодные материалы и электролитические материалы.
2
3
2
2
3
s
1-x
x
3-δ
1-x
x
3-δ
1-x
x
s
3-δ
1-x
x
s
1-y
y
3-δ
6. Электродный материал по п.5, где анодный материал выбирают из группы, включающей композиции, содержащие NiO и/или легированную двуокись циркония и/или легированную двуокись церия, в чистом виде или в смеси с АlО, TiO, СrO, МgО, или анодным материалом является материал, выбранный из группы, включающей MaTiMbO, где Ма=La, Ba, Sr, Ca; Mb=V, Nb, Та, Mo, W, Th, U; и 0≤s≤0,5; или LnCrMO, где M=Ti, V, Mn, Nb, Mo, W, Th, U и Ln=лантаноиды; и где электролитический материал выбирают из группы, включающей легированную двуокись циркония, легированную двуокись церия, легированные галлаты и проводящие протон электролиты, в которых легирующими добавками являются Sc, Y, Се, Ga, Sm, Gd, Ca и/или любой элемент Ln (Ln=лантаноид) или их сочетания; и где катодный материал выбирают из группы, включающей (LaSr)MnO и (AB)FeCoO, где А=La, Gd, Y, Sm, Ln или их смеси, и В=Ba, Sr, Ca или их смеси.
7. Электродный материал по п.5, где первым компонентом катода является LSCF или CGO и вторым компонентом является CGO или LSCF.
8. Электродный материал по п.5, где первым компонентом катода является LSC или CGO и вторым компонентом является CGO или LSC.
9. Электродный материал по п.5, где первым компонентом катода является LSM или SYSZ и вторым компонентом является SYSZ или LSM.
10. Электродный материал по п.5, где первым компонентом анода является NiO или SYSZ и вторым компонентом является SYSZ или NiO.
11. Батарея твердооксидных топливных элементов, содержащая множество топливных элементов, содержащих электродный материал по любому из пп.1-10.
12. Электроды для мембран для отделения кислорода, содержащие электродный материал по любому из пп.1-10.
13. Электроды для мембран для отделения водорода, содержащие электродный материал по любому из пп.1-10.
14. Электролизер, содержащий электродный материал по любому из пп.1-10.
15. Элемент для электрохимической очистки топливного газа, содержащий электродный материал по любому из пп.1-10.